【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】
化合物の重量に対して１〜６重量％のアルコキシシラン基含量（Ｓｉ、分子量２８として計算）を有し、かつ水を用いた安定な分散液を形成するのに充分な化学的導入親水基を含有する、実質的にイソシアネート基を含まない化合物であって、該アルコキシシラン基が、
ａ）最小平均官能価２．４を有し、かつ少なくとも５０重量％のポリイソシアネートアダクトを含有するポリイソシアネート成分と、
ｂ）式Ｉ
【化１】
2000128944.tif 000001
〔式中、
Ｘは、同一又は異なり、かつ１００℃未満でイソシアネート基に不活性な有機基であり、ただし、これらの基の少なくとも一つはアルコキシ基であり、
Ｒ１は、１００℃以下にてイソシアネート基に不活性な有機基であり、
ｎは、１〜８の整数である〕
に対応するアミノ化合物
との反応生成物として導入されている前記化合物。
【請求項２】
前記アミノ化合物は、式III
【化２】
2000128944.tif 000002
〔式中、
Ｚは、ＣＯＯＲ５又は芳香環を表し、
Ｒ２及びＲ５は、同一又は異なり、かつ１００℃以下にてイソシアネート基に不活性な有機基であり、
Ｒ３及びＲ４は、同一又は異なり、かつ水素又は１００℃以下にてイソシアネート基に不活性な有機基である〕
に対応する、請求項１に記載の化合物。
【請求項３】
Ｘは、同一又は異なる、１〜４個の炭素原子を有するアルキル又はアルコキシ基を表し、
Ｚは、ＣＯＯＲ５を表し、
Ｒ２及びＲ５は、同一又は異なり、かつ１〜９個の炭素原子を有するアルキル基を表し、Ｒ３及びＲ４は、水素を表し、
ｎは、２〜４の整数である、請求項２に記載の化合物。
【請求項４】
Ｘは、同一又は異なる、１〜４個の炭素原子を有するアルコキシ基を表し、
Ｚは、ＣＯＯＲ５を表し、
Ｒ２及びＲ５は、同一又は異なり、かつメチル、エチル又はブチルであり、
Ｒ３及びＲ４は、水素を表し、
ｎは、３である、請求項２に記載の化合物。
【請求項５】
前記ポリイソシアネート成分が、少なくとも２．８の最小平均官能価を有し、かつ少なくとも７０重量％のポリイソシアネートアダクトを含有する請求項１〜４のいずれかに記載の化合物。
【請求項６】
前記ポリイソシアネートアダクトが、イソシアヌレート基、ビウレット基、アロファネート基及び／又はウレトジオン基を含有する、請求項５に記載の水分散性化合物。
【請求項７】
結合剤が請求項１に記載の水分散性化合物を含む、１成分コーチング、シーラント又は接着剤組成物。
【請求項８】
結合剤が請求項１に記載の水分散性化合物及びさらにアルコキシシラン基含有化合物を含む、１成分コーチング、シーラント又は接着剤組成物。
【手続補正２】
【補正対象書類名】明細書
【補正対象項目名】００１３
【補正方法】変更
【補正の内容】
【００１３】
本発明の化合物を調製するためのポリイソシアネート成分は、２．４、好ましくは２．６、さらに好ましくは２．８の最小平均官能価を有し、そして６、好ましくは５の最大平均官能価を有する。ポリイソシアネート成分は、これらの要件を満たさない官能価を有するモノマージイソシアネート又はポリイソシアネートアダクトを含有してもよく、ただし、ポリイソシアネート成分の平均官能価はこれらの要件を満たす。
該ポリイソシアネート成分は、少なくとも５０重量％、好ましくは少なくとも７０重量％、より好ましくは少なくとも９５重量％の、イソシアヌレート、ウレトジオン、ビウレット、ウレタン、アロファネート、カルボジイミド及び／又はオキサジアジン−トリオン、好ましくはイソシアヌレート、ウレトジオン、ビウレット及び／又はアロファネート基を含有するポリイソシアネートアダクトを含有する。ポリイソシアネートアダクトに加えて、該ポリイソシアネート成分は、適宜、モノマーポリイソシアネート又は他のポリイソシアネートアダクトのいずれかを含有してもよい。
【手続補正３】
【補正対象書類名】明細書
【補正対象項目名】００１７
【補正方法】変更
【補正の内容】
【００１７】
本発明によれば、ポリイソシアネート成分の少なくとも一部は、２〜６の平均官能価、及び５〜３０重量％のＮＣＯ含量を有するポリイソシアネートアダクトの形態にある。例には、
１）  ＤＥ−ＰＳ２，６１６，４１６、ＥＰ−ＯＳ３，７６５、ＥＰ−ＯＳ１０，５８９、ＥＰ−ＯＳ４７，４５２、ＵＳ−ＰＳ４，２８８，５８６、及びＵＳ−ＰＳ４，３２４，８７９に記載されるようにして調製されるイソシアヌレート基含有ポリイソシアネート。このイソシアナト−イソシアヌレートは、一般に平均官能価３〜３．５、及びＮＣＯ含量５〜３０重量％、好ましくは１０〜２５重量％、より好ましくは１５〜２５重量％を有する。
２）  ジイソシアネートのイソシアネート基の一部を、適当な触媒（例えばトリアルキルフォスフィン触媒）の存在下でオリゴマー化することにより調製され、そして他の脂肪族及び／又は脂環式ポリイソシアネート、特に上記（１）に示したイソシアヌレート基含有ポリイソシアネートとの混合物に使用できるウレトジオンジイソシアネート。
３）  Ｕ．Ｓ．特許第３，１２４，６０５；３，３５８，０１０；３，６４４，４９０；３，８６２，９７３；３，９０６，１２６；３，９０３，１２７；４，０５１，１６５；４，１４７，７１４；又は４，２２０，７４９に開示の方法に従って、共反応体（ｃｏ−ｒｅａｃｔａｎｔ）、例えば水、第三アルコール、第一及び第二モノアミン、並びに第一及び／又は第二ジアミンを使用して調製されるビウレット基含有ポリイソシアネート。これらのポリイソシアネートは、好ましくはＮＣＯ含量が１８〜２２重量％、平均ＮＣＯ官能価が３〜３．５である。
４）  Ｕ．Ｓ．特許第３，１８３，１１２に開示の方法に従って、過剰量のポリイソシアネート（好ましくはジイソシアネート）を、低分子量グリコール及び分子量４００未満のポリオール（例えばトリメチロールプロパン、グリセリン、１，２−ジヒドロキシプロパン及びこれらの混合物）と反応させることにより調製されるウレタン基含有ポリイソシアネート。このウレタン基含有ポリイソシアネートは、最も好ましいＮＣＯ含量１２〜２０重量％、及び（平均）ＮＣＯ官能価２．５〜３を有する。
【手続補正４】
【補正対象書類名】明細書
【補正対象項目名】００２１
【補正方法】変更
【補正の内容】
【００２１】
カルボキシレート、スルホネート及び第４窒素基を導入するのに適する化合物は、Ｕ．Ｓ．特許３，４７９，３１０、４，１０８，８１４及び４，３０３，７７４に記載され、この開示を参考として本明細書に引用する。第三スルホニウム基を導入するのに適する化合物は、Ｕ．Ｓ．特許３，４１９，５３３に記載され、これも、参考として本明細書に引用する。ＮＣＯプレポリマーへの導入が好ましいスルホネート基は、ジオールスルホン酸又はＵ．Ｓ．特許４，１０８，８１４に開示のジオールスルホネートである。
潜在的イオン基をイオン基に変換するための中和剤は、前記Ｕ．Ｓ．特許に記載されている。本発明の範囲内で、用語「中和剤」は、潜在的イオン基をイオン基に変換するのに有用なすべてのタイプの薬剤を包含する意味である。
【手続補正５】
【補正対象書類名】明細書
【補正対象項目名】００３０
【補正方法】変更
【補正の内容】
【００３０】
実施例４  水分散性樹脂３の調製
１９５部（１当量）のポリイソシアネート１を、周囲温度にて、アジテーター、温度計、窒素入口、及びコンデンサー付き添加漏斗を具備した三つ口５Ｌ丸底フラスコに添加した。２４２部（０．６６当量）のＮ−（３−トリメトキシシリルプロピル）アスパラギン酸ジエチルエステルを添加すると、６０℃の発熱を生じた。反応混合物を冷却後、１８１．５部（０．３３当量）のポリエーテル２（６０℃に加熱）を、できる限り迅速に該反応フラスコに添加した。緩和な発熱により、温度が６０℃に上昇した。ＩＲ分光分析で測定したイソシアネート基が残らなくなるまで、該反応を６０℃４時間維持した。室温に冷却後、得られた生成物は、２５℃で＞１００，０００ｍＰａ．ｓの粘度を有した。２０部のこの生成物を１０部の水と合わせ、ライトニングミキサーで高速度で攪拌した。透明溶液を得た。水相溶性触媒の添加により、硬化コーチングを調製することができた。